КОМПОЗИЦИЯ ГЕРМЕТИЗИРУЮЩЕГО СРЕДСТВА, ОТВЕРЖДАЕМАЯ ВЫСОКОАКТИВНЫМ ИЗЛУЧЕНИЕМ, И ДЕТАЛЬ С ГЕРМЕТИЗИРУЮЩИМ СЛОЕМ

1. Композиция герметизирующего средства, отверждаемая высокоактивным излучением, отличающаяся тем, что она содержит:
(A) уретановую смолу, содержащую ненасыщенные группы, имеющую среднечисловую молекулярную массу в диапазоне от 1000 до 100000 и степень ненасыщенности в диапазоне от 0,1 до 1 моль/кг, которую получают посредством реакции (а) поликарбонатдиола, имеющего среднечисловую молекулярную массу в диапазоне от 500 до 3000, (b) бифункционального эпоксиакрилата или бифункционального эпоксиметакрилата, причем указанные эпоксиакрилат и эпоксиметакрилат имеют две гидроксильные группы и две этиленово-ненасыщенные группы в каждой молекуле, и (с) полиизоцианата;
(B) мономер сложного эфира акриловой кислоты или мономер сложного эфира метакриловой кислоты, где спиртовой остаток в каждом мономере, который сложноэфирно связан с акрилоильной группой или метакрилоильной группой, представляет собой углеводородную группу, содержащую или не содержащую атом кислорода, которая имеет от 1 до 20 атомов углерода и молекулярную массу не более 1000; и
(C) инициатор фотополимеризации.
2. Композиция герметизирующего средства, отверждаемая высокоактивным излучением, по п.1, где количества ингредиентов (А), (В) и (С) составляют от 10 до 90% по массе, от 10 до 90% по массе и от 0,1 до 10% по массе, соответственно, в расчете на общую массу ингредиентов (А), (В) и (С).
3. Композиция герметизирующего средства, отверждаемая высокоактивным излучением, по п.1 или 2, которая дополнительно содержит:
(D) наполнитель в количестве от 0,1 до 10 частей по массе в расчете на 100 частей по массе общего количества ингредиентов (А), (В) и (С).
4. Композиция герметизирующего средства, отверждаемая высокоактивным излучением, по п.1 или 2, где уретановую смолу (А), содержащую ненасыщенные группы, получают посредством взаимодействия 60-90% по массе ингредиента (а), 2,5-15% по массе ингредиента (b) и 5-25% по массе ингредиента (с), в расчете на общую массу ингредиентов (а), (b) и (с).
5. Композиция герметизирующего средства, отверждаемая высокоактивным излучением, по п.1 или 2, где поликарбонатдиол (а) является соединением, представленным следующей формулой (а-1):
где 1, m и n представляют собой целые числа, выбранные так, что поликарбонатдиол (а) имеет среднечисловую молекулярную массу в диапазоне от 500 до 3000.
6. Композиция герметизирующего средства, отверждаемая высокоактивным излучением, по п.1 или 2, где бифункциональный эпоксиакрилат или бифункциональный эпоксиметакрилат (b) является бифункциональным эпоксиакрилатом, представленным следующей формулой (b-1) или соответствующим ему бифункциональным метакрилатом, соответственно:
где р представляет собой целое число.
7. Композиция герметизирующего средства, отверждаемая высокоактивным излучением, по п.1 или 2, где полиизоцианат (с) представляет собой диизоцианатное соединение, выбранное из группы, состоящей из алифатических диизоцианатных соединений, алициклических диизоцианатных соединений и ароматических диизоцианатных соединений.
8. Композиция герметизирующего средства, отверждаемая высокоактивным излучением, по п.1 или 2, где мономер сложного эфира акриловой кислоты или мономер сложного эфира метакриловой кислоты (В) представляет собой мономер монофункционального сложного эфира акриловой кислоты или мономер монофункционального сложного эфира метакриловой кислоты, соответственно, который имеет одну акрилоильную группу или одну метакрилоильную группу.
9. Деталь, содержащая герметизирующий слой, который получают, нанося на деталь композицию герметизирующего средства, отверждаемую высокоактивным излучением, как заявлено в любом одном из пп.1-8, и затем облучая композицию герметизирующего средства, нанесенную таким образом, высокоактивным излучением, тем самым отверждая покрытие.
10. Деталь, содержащая герметизирующий слой, по п.9, которой оснащают контейнер электронной детали для содержания прецизионного элемента электронной схемы или прецизионной электронной детали.